(57)【要約】【課題】ポリカーボネート系樹脂で製造される表示装置用意匠パネルにおいて、表示画面に虹が見える現象を抑制する。【解決手段】表示装置の表示画面を覆って表示装置の保護と装飾を行なうための表示装置用意匠パネルの製造方法において、射出工程では、ＡＳＴＭＤ１２３８（試験温度３００℃、荷重１．２ｋｇｆ）に準拠して測定されるメルトマスフローレートが４０ｇ／１０分以上のポリカーボネート系樹脂を、第１型８０と第２型９０を合わせてできるキャビティ８５内に射出する。圧縮工程では、矢印Ａｒ２で示されているように、少なくとも表示画面に対向する窓部の成形領域を含む第２領域９２ｂの溶融樹脂２００に対して、圧縮率が１．６％以上となる圧縮を行なう。【選択図】図４
2015058655.tif 000002
【特許請求の範囲】
【請求項１】
表示装置の表示画面を覆って前記表示装置の保護と装飾を行なうための表示装置用意匠パネルの製造方法であって、
メルトマスフローレートが、ＡＳＴＭＤ１２３８（試験温度３００℃、荷重１．２ｋｇｆ）において、４０ｇ／１０分以上のポリカーボネート系樹脂を金型のキャビティ内に射出する射出工程と、
少なくとも前記表示画面に対向する窓部の成形領域の溶融樹脂に対して、圧縮率が１．６％以上となる圧縮を行なう圧縮工程と
を備える、表示装置用意匠パネルの製造方法。
【請求項２】
前記圧縮工程では、前記窓部の成形領域の厚みが２ｍｍ以上４ｍｍ以下である場合に、前記窓部の成形領域における圧縮量が０．０５ｍｍ以上１ｍｍ以下の範囲で圧縮率が１．６％以上に調節されている、
請求項１に記載の表示装置用意匠パネルの製造方法。
【請求項３】
前記圧縮工程では、前記窓部の成形領域に対する圧縮率が１０％以下になるように調節されている、
請求項１又は請求項２に記載の表示装置用意匠パネルの製造方法。
【請求項４】
前記射出工程で射出されるポリカーボネート系樹脂のメルトマスフローレートが６０ｇ／１０分以下である、
請求項１から３のいずれか一項に記載の表示装置用意匠パネルの製造方法。
【請求項５】
前記射出工程では、加飾シートが前記キャビティのキャビティ面に配置され、前記キャビティ内にポリカーボネート系樹脂が射出されて成形同時加飾が行なわれる、
請求項１から４のいずれか一項に記載の表示装置用意匠パネルの製造方法。
【請求項６】
前記圧縮工程では、圧縮される領域の端部が前記窓部の周囲に形成される加飾部に配置されている、
請求項１から５のいずれか一項に記載の表示装置用意匠パネルの製造方法。
【請求項７】
表示装置の表示画面を覆って保護と加飾を行なうための表示装置用意匠パネルであって、
面内方向のリタデーション値が５９０ｎｍの波長において２００ｎｍ以下、アイゾット衝撃強度（ＩＳＯ１８０に準拠、ノッチ有り、温度２３℃）が５０ｋＪ／ｍ２以上、かつ２ｍｍ以上４ｍｍ以下の厚さを有するポリカーボネート系樹脂製の板状部材を含む窓部と、
前記窓部の周囲に形成された加飾部と
を備える、表示装置用意匠パネル。
【発明の詳細な説明】
【技術分野】
【０００１】
本発明は、表示装置の保護及び装飾を行なうための表示装置用意匠パネルの製造方法及び表示装置用意匠パネルに関する。
【背景技術】
【０００２】
従来から、液晶表示装置などにおいては、液晶表示ディスプレイを保護する目的で、透明板が用いられている。例えば、特許文献１には、透視性に優れ、ディスプレイ装置を破損から保護できる透明板の材料として、ガラス、ポリカーボネート系樹脂などが用いられることが記載されている。このような表示装置においては、表示画面に色斑が生じたり、表示画面に虹の掛かった様に見えたりすることを避けるために、光学等方性に優れた材料が用いられる。特にガラスは、光学等方性に優れており、また高い耐衝撃性を有することがあるために表示装置のパネルには最適な材料である。
【先行技術文献】
【特許文献】
【０００３】
【特許文献１】特開２０１１−８４４８号公報
【発明の概要】
【発明が解決しようとする課題】
【０００４】
しかし、ガラスは、加工性に乏しく、熱可塑性樹脂のように射出成形などの成形方法によって所望の形状に加工するのが難しい。一方、ポリカーボネート系樹脂は、加工には適しているが、射出成形などによって表示装置用意匠パネルに加工した場合には光学等方性を得るのが難しい材料である。ポリカーボネート系樹脂からなるフィルムの中には、加工されるときに全体が一様に固化されるように成形されて、表示装置に適した光学等方性を有しているものがある。ところが、射出成形などによって加工するときには、樹脂が一様に固化されないために所望の光学等方性が得られず、表示画面に虹が見える現象が生じてしまう。
【０００５】
本発明の課題は、ポリカーボネート系樹脂で製造される表示装置用意匠パネルにおいて表示画面に虹が見える現象を抑制することにある。
【課題を解決するための手段】
【０００６】
以下に、課題を解決するための手段として複数の態様を説明する。これら態様は、必要に応じて任意に組み合せることができる。
本発明の一見地に係る表示装置用意匠パネルの製造方法は、表示装置の表示画面を覆って表示装置の保護と装飾を行なうための表示装置用意匠パネルの製造方法であって、メルトマスフローレートが、ＡＳＴＭＤ１２３８（試験温度３００℃、荷重１．２ｋｇｆ）において、４０ｇ／１０分以上のポリカーボネート系樹脂を金型のキャビティ内に射出する射出工程と、少なくとも表示画面に対向する窓部の成形領域の溶融樹脂に対して、圧縮率が１．６％以上となる圧縮を行なう圧縮工程とを備える、ものである。
このように構成されている表示装置用意匠パネルの製造方法によれば、表示装置用意匠パネルの少なくとも窓部において光学等方性が改善され、表示画面に虹が掛かったように見える現象を窓部においては抑制することができる。
【０００７】
この表示装置用意匠パネルの製造方法において、圧縮工程では、窓部の成形領域の厚みが２ｍｍ以上４ｍｍ以下である場合に、窓部の成形領域における圧縮量が０．０５ｍｍ以上１ｍｍ以下の範囲で圧縮率が１．６％以上に調節されていてもよい。このように構成されることにより、圧縮量が大きくなり過ぎるのを避けることができ、大きな圧力に耐えられる成形機を用いなくて済むようになることからコストの上昇や生産効率の悪化を防止することができる。一方、圧縮量が小さくなり過ぎることによる圧縮量の管理の難しさを取り除いて、製造の管理を容易にすることができる。
【０００８】
この表示装置用意匠パネルの製造方法において、圧縮工程では、窓部の成形領域に対する圧縮率が１０％以下になるように調節されていてもよい。このように構成されることにより、成形された表示装置用意匠パネルに樹脂バリが生じるのを抑制することができる。
【０００９】
この表示装置用意匠パネルの製造方法において、射出工程で射出されるポリカーボネート系樹脂のメルトマスフローレートが６０ｇ／１０分以下であるものである。このように構成されることにより、表示装置用意匠パネルの耐衝撃性を向上させ易くなる。
【００１０】
この表示装置用意匠パネルの製造方法において、射出工程では、加飾シートがキャビティのキャビティ面に配置され、キャビティ内にポリカーボネート系樹脂が射出されて成形同時加飾が行なわれる、ように構成されてもよい。このように構成されることにより表示画面に虹の掛かったように見える現象を窓部において抑制しながら、窓部以外の領域に成形同時加飾を施すことができる。
【００１１】
この表示装置用意匠パネルの製造方法において、圧縮工程では、圧縮される領域の端部が窓部の周囲に形成される加飾部に配置されていてもよい。このように構成されることにより、圧縮される領域の端部が圧縮される部分と圧縮されない部分との境界になるが、この境界が加飾部によって目立たなくなる。
【００１２】
本発明の一見地に係る表示装置用意匠パネルは、表示装置の表示画面を覆って保護と加飾を行なうための表示装置用意匠パネルであって、アイゾット衝撃強度が５０ｋＪ／ｍ２以上、面内方向のリタデーション値が５９０ｎｍの波長において２００ｎｍ以下、かつ２ｍｍ以上４ｍｍ以下の厚さを有するポリカーボネート系樹脂製の板状部材を含む窓部と、窓部の周囲に形成された加飾部とを備える、ものである。
このように構成されている表示装置用意匠パネルによれば、表示装置用意匠パネルの少なくとも窓部において面内方向のリタデーション値が５９０ｎｍの波長において２００ｎｍ以下であることから、表示画面に虹が掛かったように見える現象を窓部において抑制することができる。さらに、アイゾット衝撃強度が５０ｋＪ／ｍ２以上であるため、高い耐衝撃性を要求される用途に適した表示装置用意匠パネルを提供することができる。
【発明の効果】
【００１３】
本発明の表示装置用意匠パネルの製造方法によれば、ポリカーボネート系樹脂で製造される表示装置用意匠パネルにおいて表示画面に虹が掛かったように見える現象を抑制することができる。
【図面の簡単な説明】
【００１４】
【図１】本発明の一実施形態に係る表示装置用意匠パネルを模式的に示す斜視図。
【図２】（ａ）意匠パネルが適用されているタッチスクリーンを説明するための模式的な部分破断断面図、（ｂ）図２（ａ）に示されているタッチスクリーンの液晶ディスプレイの模式的な部分破断平面図。
【図３】転写シートを配置する意匠パネルの一製造工程を示す模式的な斜視図。
【図４】（ａ）図３の第１型と第２型のパーティング面に垂直な切断面を含む型開き工程の一例を示す模式的な断面図、（ｂ）図４（ａ）と同様の切断面を含む第１型と第２型の型締め工程の一例を示す模式的な断面図、（ｃ）図４（ａ）と同様の切断面を含む射出成形工程の一例を示す模式的な断面図、（ｄ）図４（ａ）と同様の切断面を含む圧縮工程の一例を示す模式的な断面図。
【図５】虹の掛かったようになる現象に圧縮率とメルトマスフローレートが与える影響を説明するための図。
【図６】（ａ）悪い外観を呈する場合の一例を示す写真、（ｂ）虹の見え方が少し改善されている外観の一例を示す写真、（ｃ）虹がほとんど見えない良い外観の一例を示す写真、（ｄ）非常に良い外観の一例を示す写真。
【発明を実施するための形態】
【００１５】
（１）タッチスクリーンの構成の概要
以下の説明では、本発明の一実施形態に係る表示装置用意匠パネル（以下、意匠パネルという）として、液晶ディスプレイとタッチセンサとが組み合わされたタッチスクリーンに使用される意匠パネルを例に挙げている。このタッチスクリーンは、例えばカーオーディオのタッチスクリーンとして用いられるものである。カーオーディオのタッチスクリーンの場合、自動車の中に取り付けられるため、比較的高い耐衝撃性を要求される。そのため、この意匠パネルは、主にポリカーボネート系樹脂で構成されている。ここで、ポリカーボネート系樹脂とは、少なくとも主鎖にカーボネート基を構造単位として有する樹脂であり、他の構造単位を有していてもよい。
【００１６】
図１は、タッチスクリーンの構成例を模式的に示す斜視図である。図２（ａ）は意匠パネルとタッチセンサと液晶ディスプレイの配置を説明するための模式的な部分破断断面図であり、図２（ｂ）は図２（ａ）のタッチセンサと組み合わせられる液晶ディスプレイの概要を示す模式的な部分破断平面図である。
図１及び図２に示されているタッチスクリーン１０は、液晶ディスプレイ２０とタッチセンサ３０と意匠パネル４０とを備えている。液晶ディスプレイ２０は、液晶とバックライト（図示せず）を使って映像を表示する表示画面２１を有している。図２（ｂ）に斜線で示されている箇所が表示画面２１である。表示画面２１の上方には、意匠パネル４０が配置されており、表示画面２１よりも少し大きい透明な窓部４１が意匠パネル４０に形成されている。そのため、液晶ディスプレイ２０において、表示画面２１の端部近傍の窓部４１と重なる部分は、光が漏れないように遮光されている。なお、図２（ａ）における矢印Ａｒ１で示されている領域が窓部４１の形成されている領域である。
【００１７】
意匠パネル４０の窓部４１の周囲には、加飾部４２が形成されている。加飾部４２のうち、特に窓部４１の周囲の部分は、不透明になるように例えば黒色に加飾されており、窓部４１の周囲から液晶ディスプレイ２０の表示画面２１以外の部分が外部から観えない構成になっている。この加飾部４２は、後述する成形同時加飾によって意匠パネル４０の射出成形と同時に形成される。
意匠パネル４０の窓部４１及び加飾部４２は、例えば、意匠パネル４０の表面及び裏面にそれぞれ成形された、図２（ａ）に示されているハードコート層４３及び意匠インキ層４４によって形成されている。ハードコート層４３及び意匠インキ層４４は、透明なポリカーボネート系樹脂からなる板状部材４５の射出成形と同時に、その表面及び裏面にそれぞれ成形される。
意匠パネル４０の裏面側には、液晶ディスプレイ２０と意匠パネル４０との間に挟まれるように、タッチセンサ３０が配置されている。タッチセンサ３０は、例えば、静電容量型タッチセンサであり、意匠パネル４０の表面側に触れるユーザの指の位置を検知することができる。タッチセンサ３０は、例えば粘着剤や接着剤などで意匠パネル４０の裏面に貼り付けられて固定される。液晶ディスプレイ２０も、意匠パネル４０の裏面に貼り付けられた粘着材３５で意匠パネル４０の裏面側に固定される。
【００１８】
（２）意匠パネルの構成
意匠パネル４０のコアは、ポリカーボネート系樹脂を射出成形することによって成形された厚さｄ１（図２（ａ）参照）が２ｍｍ以上４ｍｍ以下の板状部材４５である。この板状部材４５の厚さｄ１は、場所によって板状部材４５の厚みが変化する場合、液晶ディスプレイ２０の保護には窓部４１の中央付近が重要であるため、窓部４１の中央で測った値で設定される。
ポリカーボネート系樹脂製の板状部材４５の厚さｄ１が２ｍｍよりも薄い場合は、射出成形時にポリカーボネート系樹脂が流れにくくなり、金型のキャビティへの充填に問題を起こし易くなる。また、板状部材４５の厚さｄ１が４ｍｍよりも厚い場合は、ポリカーボネート系樹脂が冷えて固まるのに時間が掛かり、成形する上で、寸法及び形状に問題が出易くなる。
【００１９】
この板状部材４５は、液晶ディスプレイ２０を保護するために、ＩＳＯ１８０に準拠して、ノッチ有り、温度２３℃の条件で測定したアイゾット衝撃強度が５０ｋＪ／ｍ２以上のポリカーボネート系樹脂を用いて成形されている。また、射出成形後に虹が見えないようにするために、メルトマスフローレートがＡＳＴＭＤ１２３８（試験温度３００℃、荷重１・２ｋｇｆ）において４０ｇ／１０分以上という特性を有するポリカーボネート系樹脂を原料として用いている。
ポリカーボネート製の板状部材４５のうちの少なくとも窓部４１が形成される領域においては、複屈折測定装置（株式会社東京インスツルメンツ社製Ｅｘｉｃｏｒ  １５０ＡＴ）により５９０ｎｍの波長を使って２５℃、５３％ＲＨの環境下で測定したときに、板状部材４５の表面に平行な面内方向のリタデーション値が２００ｎｍ以下になるように成形されている。リタデーション値が２００ｎｍよりも大きくなると後述する虹の見え方が顕著になり、液晶ディスプレイ２０の表示画面２１が見難くなる。
【００２０】
ハードコート層４３は、ポリカーボネート系樹脂よりも傷が付きにくい材料で形成されており、ポリカーボネート製の板状部材４５の表面を保護する。ハードコート層４３の材料としては、ポリエステルアクリレートやウレタンアクリレートなどのＵＶ硬化性樹脂、電離放射線硬化性樹脂、あるいはアクリル系やウレタン系などの熱硬化性樹脂が挙げられる。また、図柄などの意匠を表現するインキ層が含まれていてもよい。
【００２１】
また、意匠インキ層４４は、図柄などの意匠を表現するための層である。意匠インキ層４４は、例えば、後述するベースフィルムの上にグラビア、スクリーン印刷法などによって形成することができる。意匠インキ層４４の材料としては、例えば、熱可塑性ウレタン樹脂、アクリル系樹脂、塩化ビニル・酢酸ビニル共重合樹脂などの熱可塑性樹脂が使用できる。あるいはアクリル・ウレタン樹脂、ポリエステル・ウレタン樹脂、ユリア・メラミン樹脂等の熱硬化性樹脂、紫外線硬化樹脂又は熱可塑性樹脂をバインダーとするインキが使用できる。
【００２２】
（３）意匠パネルの製造方法
図３には、型開きされた状態で転写シートの配置されている状態が示されている。図４（ａ）から図４（ｄ）には、成形同時加飾による意匠パネル４０の製造の流れの各段階を説明するために、模式的な断面が示されている。
図３に示されているように、型開きされた射出成形用金型（第１型８０と第２型９０）の間に、２つの長尺の転写シート６０，７０が配置されている。例えば、転写シート６０のベースフィルム上にハードコート層４３が形成されており、転写シート７０のベースフィルム上に意匠インキ層４４が形成されている。そのため、転写シート６０，７０は、それぞれ第１型８０のキャビティ面８２及び第２型９０のキャビティ面９２に対して予め決められている位置に固定される。転写シート６０，７０は、意匠パネル４０の射出成形が終わる度に、それぞれ第１型８０のパーティング面８１，９１に対して長手方向に間欠的に移動する。第１型８０と第２型９０が型締めされて転写シート６０，７０の間にできるキャビティへは、樹脂流路８４，９４を通して、溶融したポリカーボネート系樹脂が流し込まれる。
なお、図３においては、第１型８０に対して転写シート６０が垂直方向に延びるように配置され、第２型９０に対して転写シート７０が水平方向に延びるように配置されているが、第１型８０に対して転写シートを水平方向に延びるように配置し、第２型９０に対して転写シートを垂直方向に延びるように配置してもよい。
【００２３】
図４（ａ）には、型開きされた状態の第１型８０と第２型９０が示されている。第１型８０が射出成形機の可動盤１０１に取り付けられた可動型であり、第２型９０が固定盤１０２に取り付けられた固定型である。このとき、転写シート６０，７０は、それぞれキャビティ面８２，９２に沿うように吸着されている。図４（ａ）に示されているように、第２型９０は、圧縮ホルダー９５と圧縮入れ子９６とバネ９７と金型ブロック９８とを備えている。圧縮ホルダー９５と圧縮入れ子９６とバネ９７は、金型ブロック９８に取り付けられている。圧縮入れ子９６は、圧縮ホルダー９５に対して型締め方向に前進後退するように設定されている。この金型ブロック９８には、樹脂を温度制御する機能が備わっており、樹脂の通り道であるスプルー９９が形成されている。圧縮入れ子９６に形成されているキャビティ面９２の一部である第２領域９２ｂは、型開きされているときにはキャビティ面９２の他の部分である第１領域９２ａに対して固定盤１０２の側に後退した状態になっている。このとき、圧縮ホルダー９５は、バネ９７によって金型ブロック９８から可動盤１０１の側に前進している。
図４（ｂ）には、圧縮入れ子９６を後退させた状態で第１型８０と第２型９０が型締めされ、キャビティ８５が形成されている状態が示されている。そのため、型締めされて第１型８０と第２型９０のパーティング面８１，９１は合わさった状態になっている。しかし、金型ブロック９８に対して圧縮ホルダー９５を移動させているバネ９７が図４（ａ）に示されている状態と同様に伸びており、圧縮ホルダー９５に対して圧縮入れ子９６が固定盤１０２の側に後退した位置を維持してキャビティ面９２の第１領域９２ａに対して第２領域９２ｂが固定盤１０２の側に後退した状態になっている。図４（ｂ）の型締めされた状態で形成されているキャビティ８５は、転写シート６０，７０に囲まれている。
【００２４】
図４（ｃ）に示されている射出工程では、図４（ｂ）の型締め工程における第１型８０と第２型９０の状態を保ったまま、第２型９０のスプルー９９を通してキャビティ８５内に溶融樹脂２００が射出されて充填される。つまり、キャビティ面９２の第１領域９２ａに対して第２領域９２ｂが固定盤１０２の側に後退した状態で溶融樹脂２００が射出されて充填される。この場合に、転写シート６０，７０が配置されている第１型８０と第２型９０の型温度は、転写シートを用いない通常の射出成形に比べて低く抑えられており、例えば５０℃に設定されている。それに対して、射出されて第１型８０と第２型９０に入るときのポリカーボネート系樹脂の溶融温度は、例えば融点よりも高い３００℃前後の温度になっている。
図４（ｄ）には、圧縮工程が示されている。圧縮工程では、さらに可動盤１０１が固定盤１０２に向かって移動することによって、第１型８０が圧縮ホルダー９５を固定盤１０２の側に押して後退させる。言い換れば、圧縮ホルダー９５を固定盤１０２の側に移動させることによって圧縮入れ子９６を圧縮ホルダー９５に対して相対的に前進させるということである。それにより、キャビティ面９２の第１領域９２ａと第２領域９２ｂの相互の位置が揃う。つまり、キャビティ面９２の第１領域９２ａと第２領域９２ｂの形状が、成形すべき意匠パネル４０の裏面の形状に一致する。またこのとき、圧縮ホルダー９５の後退にともないバネ９７が縮む。
【００２５】
溶融樹脂２００が溶融している状態で、第１型８０と圧縮ホルダー９５が固定盤１０２の側に移動することで、溶融樹脂２００が矢印Ａｒ２の方向（可動盤１０１の移動方向）の圧力を受ける。図４（ｄ）の圧縮工程の後、第１型８０及び第２型９０を介して溶融樹脂２００が冷却され、成形同時加飾されてできた意匠パネル４０は第１型８０と第２型９０が型開きされて取り出される。型開きされると、縮められていたバネ９７が伸びることによって図４（ａ）の状態に戻る。このように圧力が掛けられてポリカーボネート系樹脂が冷却されるので、凝固したときのポリカーボネート系樹脂の特性が改善される。特に改善効果が高いのは、圧縮入れ子９６によって直接押されるキャビティ面９２の第２領域９２ｂである。そのため、第２領域９２ｂは、窓部４１よりも大きく、第２領域９２ｂに窓部４１が含まれるように構成されている。このようにして圧縮入れ子９６によって溶融樹脂２００が押されて凝固すると、圧縮入れ子９６と圧縮ホルダー９５との境界の痕跡が意匠パネル４０に残るので、加飾部４２にはこの境界部分が目立たないように黒色などの濃い色で着色するなどの装飾が施されている。
【００２６】
（４）意匠パネルの複屈折低減についての評価
図５には、圧縮率とメルトマスフローレートを変化させたときの虹の見え方が示されている。圧縮率は、圧縮率（％）＝圧縮量ｄ２（ｍｍ）÷板厚ｄ１（ｍｍ）×１００で求められる。ここで、圧縮量ｄ２は、図４（ｃ）に示されているように、圧縮ホルダー９５に対して圧縮入れ子９６が相対的に移動する距離である。また、板厚ｄ１は、既に説明した図２（ａ）に示されている板状部材４５の厚さである。
図５には、次のような４段階の目視による評価の結果が示されている。×印は虹が顕著に見えるため悪い外観を呈しているものを示しており、△印は外観の美しさを要求されない用途には普通に用いることができる程度に虹の見え方が少し改善されている外観を呈しているものを示しており、○印は虹がほとんど見えない程度に改善されている良い外観を呈しているものを示しており、◎印は十分に改善された非常に良い外観を呈しているものを示している。虹の見え方の程度を示す写真が図６に表されており、図６（ａ）が×印の外観の一例を示す写真であり、図６（ｂ）が△印の外観の一例を示す写真であり、図６（ｃ）が○印の一例を示す写真であり、図６（ｄ）が◎印の外観の一例を示す写真である。
図５に示されているように、圧縮成形によって良い外観が得られるのは、圧縮率が１．６％以上で、かつメルトマスフローレートが４０ｇ／１０分以上の条件で射出成形された場合である。
【００２７】
虹の見え方を改善するための圧縮率とメルトマスフローレートについての好ましい範囲は、圧縮率が３．３％以上１０％以下で、かつメルトマスフローレートが４０ｇ／１０分以上６０ｇ／１０分以下の範囲である。
同じ製品サイズに必要な成形機を比べたとき、圧縮率が大きくなりすぎると、成形機が堪えなければならない圧力が大きくなって、製造コストが高くなるばかりでなく、生産効率も低下する。また、成形機が大きくなると成形機の射出シリンダー内で滞留するポリカーボネート系樹脂が増えて、ポリカーボネート系樹脂のガス化や炭化が起きて生産効率の低下や意匠パネル４０の性能の低下が生じ易くなる。そのため、板状部材４５の厚みが２ｍｍ以上４ｍｍ以下の範囲では、圧縮量が１ｍｍ以下、圧縮率に置き換えると５０％（＝１÷２×１００）以下であることが好ましい。圧縮成形による樹脂バリを抑制して良好な量産性を確保する観点から、圧縮率は１０％以下であることがさらに好ましい。
ダイヤルゲージ等による金型の圧縮量の管理が難しくなって製造品質の安定性が低下するのを防ぐためには、圧縮量は０．０５ｍｍ以上であることが好ましい。板状部材４５の厚みの範囲を考慮すると、圧縮率は、１．３（＝０．０５÷４×１００）％以上であることが好ましいが、図５に示されている評価結果からは、１．６％以上であることがさらに好ましいことが分かる。
【００２８】
図５を見ると、メルトマスフローレート（以下ＭＦＲという）が４０ｇ／１０分で圧縮率が１．６％では、虹の見え方についての改善がされているが良好というところまでは到達していない。また、ＭＦＲが３０ｇ／１０分では圧縮率を３３．３％まで高めても良好な改善（○印）にはならない。しかし、ＭＦＲが４０ｇ／１０分で圧縮率が３．３％であれば良好な改善結果が得られる。従って、ＭＦＲは４０ｇ／１０分以上であることが好ましい。
虹の見え方を改善するにはＭＦＲは４０ｇ／１０分以上であれば、大きいほど好ましいが、ＭＦＲを６０ｇ／１０分より大きくすると、ポリカーボネート系樹脂の場合には耐衝撃性が低くなって表示装置を保護するという観点からは好ましくない。従って、ＭＦＲは、４０ｇ／１０分以上６０ｇ／１０分以下が好ましい。
【００２９】
（５）特徴
図４（ｃ）に示されている射出工程では、メルトマスフローレートが４０ｇ／１０分以上のポリカーボネート系樹脂を第１型８０と第２型９０のキャビティ８５内に射出する。そして、図４（ｄ）に示されている圧縮工程では、圧縮入れ子９６にあるキャビティ面９２の第２領域９２ｂの溶融樹脂２００に対して、圧縮率が１．６％以上となる圧縮が行なわれる。この第２領域９２ｂは、図２（ａ）の矢印Ａｒ１で示されている表示画面２１に対向する窓部４１の成形領域を含んでいる。上記実施形態では第２領域９２ｂが窓部４１よりも大きく、加飾部４２の一部に掛かっている場合について説明したが、第２領域９２ｂは窓部４１と同じ大きさで、窓部４１と同じ位置にあるものであってもよい。また、圧縮する第２領域９２ｂが加飾部４２の全体より大きくてもよい。
それにより、５９０ｎｍの波長を使って２５℃、５３％ＲＨの環境下で測定したときに、面内方向のリタデーション値（位相差）が２００ｎｍ以下でかつ２ｍｍ以上４ｍｍ以下の厚さを有するポリカーボネート系樹脂製の板状部材４５を含む窓部４１が形成される。また、その意匠パネル４０の窓部４１の周囲に加飾部４２が形成される。
【００３０】
なお、図５に示されている×印のときのリタデーション値の平均は約３５０ｎｍであり、△印のときのリタデーション値の平均は約２５０ｎｍであり、○印のときのリタデーション値の平均は約１７５ｎｍであり、◎印のときのリタデーション値の平均は約１４５ｎｍである。
図５に示されているポリカーボネート系樹脂の原料にはアイゾット衝撃強度は５０ｋＪ／ｍ２以上であるものが用いられている。
上記実施形態の表示装置用意匠パネルの製造方法を適用することで、液晶ディスプレイ２０（表示装置の例）の表示画面２１に虹が掛かったように見える現象を抑制し、かつ液晶ディスプレイ２０の保護に十分な強度を持つポリカーボネート系樹脂製の表示装置用意匠パネル４０が提供できる。
【００３１】
（６）変形例
以上、本発明の一実施形態について説明したが、本発明は上記実施形態に限定されるものではなく、発明の要旨を逸脱しない範囲で種々の変更が可能である。特に、本明細書に書かれた実施形態及び変形例は必要に応じて任意に組み合せ可能である。
【００３２】
（６−１）
上記実施形態では、２つの転写シート６０，７０を用いて意匠パネル４０の表面側と裏面側の両方に転写する場合について説明したが、転写シートが１つであって、意匠パネル４０の表面側か裏面側の一方のみに転写して加飾部４２を形成する場合にも本発明を適用できる。
【００３３】
（６−２）
成形同時加飾の例として、転写シート６０，７０を用いて転写することにより加飾部４２を形成するインモールド形成法について説明したが、加飾されているプラスチックフィルムを成形体の一部とするようなインサートモールド成形法によって加飾部４２や窓部４１を形成してもよい。
このようなインサートモールド成形法において、圧縮工程は、上記実施形態と同様に、インサートされるフィルムを介して圧力を加えてもよい。
【００３４】
（６−３）
上述したように、インモールド成形法やインサートモールド成形法では、通常の射出成形に比べて金型温度が比較的低く設定されるので、ポリカーボネート系樹脂で形成される窓部４１のリタデーション値が大きくなりがちであるため、虹が見える現象を抑制する効果が顕著になる。このようなことから、インモールド成形法やインサートモールド成形法に本発明を適用するのが好ましい。しかし、本発明を適用できるのは、インモールド成形法やインサートモールド成形法に限られるものではなく、他の射出成形方法を用いる場合にも適用できる。
【符号の説明】
【００３５】
１０  タッチスクリーン
２０  液晶ディスプレイ
２１  表示画面
３０  タッチセンサ
４０  表示装置用意匠パネル
４１  窓部
４２  加飾部
４５  板状部材
６０，７０  転写シート
８０  第１型
９０  第２型
９５  圧縮ホルダー
９６  圧縮入れ子
【図１】
2015058655.tif 000003
【図２】
2015058655.tif 000004
【図３】
2015058655.tif 000005
【図４】
2015058655.tif 000006
【図５】
2015058655.tif 000007
【図６】
2015058655.tif 000008